(57)【要約】【課題】  結晶性α−ポリオレフィンを含む繊維において、良好な紡糸性と温調機能を有し、結晶性α-オレフィンを高濃度に繊維中に含有することができる繊維を得る。【解決手段】  結晶性α−ポリオレフィンとポリプロピレンとを、有機過酸化物にて架橋した温調樹脂を島成分とし、繊維形成性樹脂を海成分とする海島型複合繊維である。結晶性α−ポリオレフィンが、末端に二重結合を有する炭素数１２、１６、１８、２０、２２および２４の高級α−オレフィンの群より選ばれる少なくとも１種類以上を重合した重合体であり、当該重合体の融点が２０℃以上、４５℃以下であることが好ましい。【選択図】なし【特許請求の範囲】
【請求項１】
結晶性α−ポリオレフィンとポリプロピレンとを、有機過酸化物にて架橋した温調樹脂を島成分とし、繊維形成性樹脂を海成分とする海島型複合繊維。
【請求項２】
結晶性α−ポリオレフィンが、末端に二重結合を有する炭素数１２、１６、１８、２０、２２および２４の高級α−オレフィンの群より選ばれる少なくとも１種類以上を重合した重合体であり、当該重合体の融点が２０℃以上、４５℃以下であることを特徴とする請求項１記載の海島型複合繊維。
【請求項３】
繊維形成性樹脂が、ポリアミド樹脂もしくはポリエステル樹脂である請求項１または２記載の海島型複合繊維。
【請求項４】
請求項１〜３のいずれか１項に記載の海島型複合繊維を２５質量％以上含有する布帛。
【発明の詳細な説明】
【技術分野】
【０００１】
本発明は、環境温度変化による急激な温度変化を緩和する温度調節機能（以下、温調性能と呼ぶことがある）を有する繊維および布帛に関する。さらに詳しくは、インナーやスポーツウェア等の一般衣料品や寝装具、更には、脚絆や手絆、フェイスマスク等を含む作業着等に使用するのに好適な繊維および布帛に関するものである。
【背景技術】
【０００２】
温度変化の著しい環境において使用される一般衣料品や寝装具、作業着等の繊維製品（布帛）は、外気温度の影響を受けて、外気温が上昇すると繊維製品の温度が上がり、外気温が低下すると繊維製品の温度が下がることにより、急激な温度変化として身体に感じられることが問題視されている。そこで、繊維製品の急激な温度変化を防ぐため、温調性能を有する繊維の開発が進められている。例えば、特許文献１には、温度が安定化するための相変化物質を含むマイクロカプセルを繊維基材に分散させた繊維が提案されている。また、特許文献２には、パラフィンワックスを熱可塑性重合体に混合させた混合体を芯材とした複合繊維が提案されている。特許文献３には、特定の主鎖部、結合部および側鎖部を有するポリマーである蓄熱材料を配合した複合繊維が提案されている。
特許文献４は、結晶性α−ポリオレフィンをポリオレフィンへ分散させた樹脂を芯部ポリマーとし、ポリアミドやポリエステルを鞘部ポリマーとした摩擦防融性を有する芯鞘型複合繊維が提案されている。
【先行技術文献】
【特許文献】
【０００３】
【特許文献１】特開昭６４−８５３７４号公報
【特許文献２】特開平８−３１１７１６号公報
【特許文献３】特許４３３９００６号公報
【特許文献４】特開２０１５−１７５０６６号公報
【発明の概要】
【発明が解決しようとする課題】
【０００４】
しかしながら、特許文献１では、実質的にマイクロカプセルの直径を１〜１０ミクロンとしており、単糸繊度が数１０ｄｔｅｘから１００ｄｔｅｘといった非常に太い繊維にしか用いることができず、現実的な一般衣料用途には不適であった。更に実際にはマイクロカプセルの粒径を小さくすることが困難であり、溶融紡糸時に押出機内の温度や剪断によりマイクロカプセルが破壊され易く、練り込みによる繊維化が難しい問題もある。また、マイクロカプセル自体一般的には高価でありコストが高いという問題もある。特許文献２では、相転移材料であるパラフィンワックスが、繊維作製時に熱などにより分解したり気化して飛散や漏えいすること等により、製造に困難が伴い、優れた温度調節効果が得られない問題がある。特許文献３の複合繊維は、耐熱性に劣り、溶融紡糸時に蓄熱材料成分が熱分解し比較的容易に発火し易い等、繊維を製造する際に問題がある。
特許文献４は、摩擦防融性能を有する繊維が記載されているが、温調性能に言及されていない。また特許文献４の複合繊維は、結晶性α−ポリオレフィンを最大でも３０質量％しかポリオレフィンへ分散させることができず、複合繊維中に、結晶性α−ポリオレフィンを大量に含ませることができない。このため、温調性能を有する繊維として用いたとしても、相転移熱量が小さくなり温度調節効果も限定的なものとなる。更に染色性に乏しいポリオレフィンを多量に用いざるを得ず、衣料用途で用いる場合、着色可能な色は限定的となり、特に黒や濃紺、濃い赤等の濃色の染色はできない。
したがって、本発明は上記の問題を解決し、結晶性α−ポリオレフィンを含む繊維において、良好な紡糸性と温調機能を有し、結晶性α-オレフィンを高濃度に繊維中に含有することができる繊維を得ることを目的とする。
【課題を解決するための手段】
【０００５】
本発明は、結晶性α−ポリオレフィンとポリプロピレンとを、有機過酸化物にて架橋した温調樹脂を島成分とし、繊維形成性樹脂を海成分とする海島型複合繊維を第一の要旨とする。
上記温調性能を有する海島型複合繊維において、結晶性α−ポリオレフィンが、末端に二重結合を有する炭素数１２、１６、１８、２０、２２および２４の高級α−オレフィンの群より選ばれる少なくとも１種類以上を重合した重合体であり、当該重合体の融点が２０℃以上、４５℃以下であることを特徴とする海島型複合繊維を第二の要旨とする。
上記温調性能を有する海島型複合繊維において、繊維形成性樹脂が、ポリアミド樹脂もまたはポリエステル樹脂である海島型複合繊維を第三の要旨とする。
また、本発明は、上記海島型複合繊維を２５質量％以上含有する布帛を第四の要旨とする。
【発明の効果】
【０００６】
本発明の海島型複合繊維は、良好な紡糸性および温調性能を有し、温調成分となる結晶性α−ポリオレフィンを高濃度に繊維中の島成分中に含有させることができる。このため、結晶性α−ポリオレフィンを高濃度に繊維中に含有させることにより、より優れた温調性能を有する繊維としたり、濃染性を繊維に付与することも可能となる。
【図面の簡単な説明】
【０００７】
【図１】本発明の海島型複合繊維の一例を示す繊維断面模式図である。
【図２】本発明の海島型複合繊維の一例を示す繊維断面模式図である。
【発明を実施するための形態】
【０００８】
以下、具体的に本発明を説明する。
本発明は、海成分と島成分からなる海島型複合繊維である。
【０００９】
本発明の海島型複合繊維は、島成分からなる１つ以上の島部と、海成分からなる海部とから構成される。
【００１０】
島成分は、結晶性α−ポリオレフィンとポリプロピレンとを有機過酸化物にて架橋した温調樹脂である。
【００１１】
結晶性α−ポリオレフィンは、末端に二重結合を有する炭素数１２、１６、１８、２０、２２および２４の高級α−オレフィンの群より選ばれる少なくとも１種類以上を重合した重合体である。
【００１２】
結晶性α−ポリオレフィンの融点は、２０℃以上、４５℃以下であることが好ましく、より好ましくは、２０℃以上、４５℃以下である。
【００１３】
このような結晶性α−ポリオレフィンは、例えば、高級α−オレフィンをメタロセン触媒の存在下、溶媒としてトルエン、エチレン、ｎ−ヘプタン、１−ブテン等を用い重合して得ることができる。
【００１４】
尚、末端に二重結合を有する炭素数１２、１６、１８、２０、２２および２４の高級α−オレフィンとは、それぞれ具体的には、１−ドデセン、１−ヘキサデセン、１−オクタデセン、１−イコセン、１−ドコセン、１−テトラコセンである。
【００１５】
ポリプロピレンとしては、市販のポリプロピレンをそのまま用いることができる。ポリプロピレンは、ホモポリマーを用いても、エチレンとのコポリマーを用いても良い。
【００１６】
結晶性α−ポリオレフィンとポリプロピレンとの架橋に用いる有機過酸化物としては、ポリプロピレンの成分が溶融する温度近辺か、それ以上の温度に分解温度（一分間半減期温度）を有する有機過酸化物が好適に用いられる。
【００１７】
好適な有機過酸化物としては、例えば、ジクミルパーオキサイド（一分間半減期温度：１７５℃）、２，５−ジメチル−２，５−ジｔ−ブチルパーオキシヘキサン（一分間半減期温度１８１℃）、２，５−ジメチル−２，５−ジｔ−ブチルパーオキシヘキシン(一分間半減期温度１９４℃)、２，２−ジ（ｔ−ブチルパーオキシ）ブタン（一分間半減期温度１６９℃）、ジ−ｔ−ブチルパーオキサイド（一分間半減期温度１８９℃）、１，３−ジ（２−ｔ−ブチルパーオキシイソプロピル）ベンゼン（一分間半減期温度１７５℃）、t−ブチルパーオキシイソプロピルカーボネート（一分間半減期温度１５９℃）、t−ブチルパーオキシ−２−エチルヘキシルカーボネート（一分間半減期温度１６６℃）等を挙げることができる。
【００１８】
本発明において、島成分を構成する温調樹脂は、結晶性α−ポリオレフィンとポリプロピレンとを架橋したものである。このような温調樹脂は、結晶性α−ポリオレフィンとポリプロピレンとを、有機酸化物を添加して反応混練し、架橋して得ることができる。
【００１９】
有機過酸化物の添加量は、結晶性α−ポリオレフィンとポリプロピレンとの合計量１００質量部に対し、有機過酸化物を０．１〜５質量部であることが好ましく、より好ましくは０．５〜３質量部である。有機過酸化物の添加量が０．１質量部未満では架橋効果が認められず、逆に添加量が５質量部を超える場合、架橋密度が高くなり熱溶融性が低下したり、溶融時にゲルが生じ溶融紡糸に適応できなくなるおそれがある。
【００２０】
結晶性α−ポリオレフィンとポリプロピレンとを、有機過酸化物を用いた反応混練にて架橋させる際の混練機としては、二軸押出混練機を好適に用いることができる。
温調樹脂を得る好適な方法として、例えば、所定量の結晶性α−ポリオレフィン、ポリプロピレンおよび有機過酸化物を予備混合した後、１８０〜２１０℃の温度で通常の方法で溶融混練することで、結晶性α−ポリオレフィンとポリプロピレンとが部分架橋した温調樹脂を得ることが挙げられる。
【００２１】
このように、結晶性α−ポリオレフィンとポリプロピレンとを、有機過酸化物により架橋することにより、温調機能を有する成分である結晶性α−ポリオレフィンを繊維中の島成分中に高濃度で含有させることができ、通常の結晶性α−ポリオレフィンとポリプロピレンとを単に混合して用いた繊維に対し、同等以上の温調機能を有しながら、濃色に染色し得ることとなる。
【００２２】
繊維形成性樹脂としては、一般にナイロンとも呼ばれるポリアミド樹脂、具体的には、カプロラクタムを開環重合させたポリアミド６、ヘキサメチレンジアミンとアジピン酸を重合させたポリアミド６６、アミノウンデカン酸を重合させたポリアミド１１、ラウリルラクタムを開環重合させたポリアミド１２やヘキサメチレンジアミンとセバシン酸を重合させたポリアミド６１０が挙げられる。この中でも衣料用布帛として用いる場合、ポリアミド６が特に好適に挙げられる。
【００２３】
繊維形成性樹脂としては、他に、ポリエステル樹脂が好適に挙げられる。具体的には、、ジカルボン酸またはその誘導体と、ジオールまたはその誘導体とを重縮合させたポリエチレンテレフタレート、ポリメチレンテレフタレート、およびポリブチレンテレフタレート等が好適に挙げられる。ポリエステル樹脂としてはホモポリエステル、共重合ポリエステルのいずれでもよく、共重合ポリエステルとしては、例えば、スルホイソフタル酸の金属塩を共重合させてカチオン染色性を付与したポリエステル、ポリエチレングリコールを共重合させ分散染色性を高めたポリエステル、イソフタル酸やビスフェノールＡ等を共重合し、収縮性を変化させたポリエステル等が好適に挙げられる。
【００２４】
更に、繊維形成性樹脂には、本発明の目的が損なわれない範囲であれば、更に他の成分が共重合されていてもよいし、酸化防止剤、熱安定剤、艶消し剤、顔料、染料、紫外線吸収剤、蛍光増白剤、可塑剤またはその他の添加剤等が含有されていてもよい。
【００２５】
次に本発明の海島型複合繊維の製造方法について説明する。
島成分となる温調樹脂と海成分となる繊維形成樹脂を夫々の押出機で溶融し、溶融樹脂を個別のギアポンプで計量吐出し、目標とする繊維断面形状を形成可能な口金を用い紡出し、冷却後、巻き取るという一般的な溶融紡糸法により、本発明の海島型複合繊維を得ることができる。巻き取り方法としては、（１）４００〜１，０００ｍ／分で未延伸糸（ＵＤＹ）として巻取り、別工程で延伸する方法、（２）３，０００〜５，０００ｍ／分で部分延伸糸（ＰＯＹ）で巻き取る方法（３）８００〜１，２００ｍ／分の第一ローラ（ＧＲ１）と３，０００〜３，８００ｍ／分程度の第二ローラー（ＧＲ２）を用い、ＧＲ１とＧＲ２の間で延伸を行う紡糸直延伸法（ＳＰＤ）等が好適に採用できる。
【００２６】
海島型複合繊維の海島比率（質量比）は、特に限定はされないが、海／島＝２／８〜７／３の範囲とすると紡糸時の断面形成性が高く、より好ましくは海／島＝３／７〜６／４の範囲である。
【００２７】
海島型複合繊維の太さおよび構成本数は、特に限定されるものではないが、衣料用途では総繊度３３〜１５０ｄｔｅｘで、構成本数は１２〜９６本程度が好ましく、より好ましくは総繊度が３３〜８４ｄｔｅｘで、構成本数は１２〜４８本である。
また、海島型繊維の単繊維中の島数は、特に限定されるものではなく、繊維長方向に連続した１島から６１島程度とすることが、ノズル作製の上から好ましい。また繊維長方向に連続した海島型複合繊維とする以外に、多数の島を繊維軸方向に断続的に配置された構造とする海島型複合繊維としてもよい。
【００２８】
本発明の海島型複合繊維は、得られた海島型複合繊維をそのまま生糸として製編織に用いてもよいし、得られた海島型複合繊維にピン式仮撚機やフリクション式仮撚機を用いて仮撚加工糸とした後、製編織に用いてもよい。
【００２９】
本発明の海島型複合繊維を用いて、織物、編物、不織布等の布帛とすることができる。
布帛とするときに用いる海島型複合繊維の形態は、特に限定するものではなく、生糸、仮撚加工糸等の加工糸、他の糸との混繊糸等として用いることができる。
【００３０】
製織方法としては、最初に経糸用に整形してビームに巻取り、これを織機に掛けて緯糸を入れるという一般的な織工程に供することができる。本発明の海島型複合繊維を経糸および緯糸のすべてに用いて製織してもよいし、経糸または緯糸の一部を、一般のレギュラー糸等として製織してもよい。
製編方法としては、通常の丸編み機等をそのまま用いて製編することができる。
高い温調性能を発揮するためには、布帛中の本発明の海島型複合繊維比率を２５質量％以上にすることが好ましく、より好ましくは、３３質量％以上であり、本発明の海島型複合繊維のみで布帛としてもよい。
【実施例】
【００３１】
以下に実施例を挙げて本発明を具体的に説明する。なお、本発明は以下に述べる実施例に限定されるものではない。
【００３２】
（１）融点、凝固点、融解熱量（ΔＨｍ）、凝固熱量（ΔＨｃ）
示差走査熱量測定装置（ＤＳＣ８５００：パーキンエルマージャパン社製）を用いて、以下の条件で測定した。
サンプル容器：Ａｌパン
測定雰囲気：Ｎ２
加熱冷却温度範囲：０℃〜６０℃
加熱冷却速度：１０℃／ｍｉｎ
【００３３】
（２）温調性能の評価
試料糸および対照糸を各々２４ゲージの丸編み機を用いて目付け２００ｇ／ｍ２のスムース編地を作製し精練した後、各々の編地でボタン電池型温湿度データロガーを包み、低温側所定温湿度の恒温恒湿器の中に１時間以上置いた後、高温側所定温湿度の恒温恒湿器に移動し、試料糸で作製された編地（試験試料）内の温度変化と対照糸で作製された編地（対照試料）内の温度の変化を記録した。試験試料と対照試料との温度差（ΔＴ℃）を測定し、昇温時最大温度差とし、その差ΔＴが２℃以上の場合を、十分効果があるとして「◎」、ΔＴが１℃以上で２℃未満の場合を、効果ありとして「○」、ΔＴが１℃未満の場合を、効果不十分として「×」と評価した。
更に、高温側所定温湿度の恒温恒湿器中にそのまま３０分以上置いた後、低温側所定温湿度の恒温恒湿器の中に移動し、同様に試験試料と対照試料との温度差（ΔＴ℃）を測定し降温時最大温度差とし、その差ΔＴが２℃以上の場合を、十分効果があるとして「◎」、ΔＴ１℃以上で２℃未満を効果ありとして「○」、ΔＴが１℃未満の場合を効果不十分「×」と評価した。
【００３４】
（３）紡糸性
紡糸性評価として連続紡糸２４時間以上糸切れが無かった場合を「◎」、紡糸２４時間で３時間未満の時間での糸切れが無くかつ２４時間で糸切れが３回以内の場合を「○」、紡糸時の糸切れにより３時間以上の連続紡糸ができなかった場合または２４時間で糸切れが３回を超える場合を「×」と評価した。
【００３５】
（４）染色性の評価
試料糸および対照糸を各々２４ゲージの丸編み機を用いて目付け２００ｇ／ｍ２のスムース編地を作製した。作製した編地をＤｙｓｔａｒ  Ｊａｐａｎ製黒色酸性染料「Ｉｓｏｌａｎ  Ｂｌａｃｋ  ２Ｓ−ＬＤ」（商品名）を用い、４％ｏ．ｗ．ｆ．の濃度で９８℃、６０分間の条件で染色し乾燥、セットした、染色後の編地は、日本電飾工業製測色色差計を用いＬ＊値を測定記録した。
【００３６】
＜結晶性α−ポリオレフィン樹脂製造例１＞
加熱乾燥した１０リットルオートクレーブに、重合原料として１−ヘキサデセン（Ｃ１６）１リットル、および１−オクタデセン（Ｃ１８）１リットル、反応溶媒としてｎ−ヘプタン２リットルを加え、温度６０℃にした後、触媒としてトリイソブチルアルミニウム４０ミリモル、（１，２’−ジメチルシリレン）（２，１’−ジメチルシリレン）ビス（３−トリメチルシリルメチルインデニル）ジルコニウムジクロライドを４０マイクロモル、およびメチルアルミノキサン４０ミリモルを加え、水素雰囲気下０．０５ＭＰａで２時間共重合反応させた。
共重合反応終了後、反応物をアセトンにて沈殿させた後、加熱、減圧下、乾燥処理することにより、結晶性α−ポリオレフィン樹脂を９２０ｇ得た。
得られた共重合体のＤＳＣによる分析結果では、融点Ｔｍ＝３２℃、融解熱量ΔＨ＝６７Ｊ／ｇ、凝固点Ｔｃ’＝２５℃、凝固熱量６６Ｊ／ｇであった。得られた結晶性α−ポリオレフィン樹脂をＣＰＡＯ３２とした。
【００３７】
＜結晶性α−ポリオレフィン樹脂製造例２＞
加熱乾燥した１０リットルオートクレーブに、１−ヘキサデセン（Ｃ１６）２リットル、メチルアルミノキサン１００ミリモルを加え、攪拌しながら温度を６０℃にした後、触媒として（１，２’−ジメチルシリレン）（２，１’−ジメチルシリレン）ビス（３−トリメチルシリルメチルインデニル）ジルコニウムジクロライドを１００マイクロモル加え、更に０．２ＭＰａ水素雰囲気下で２時間重合した。  
重合反応終了後、反応物を加熱、減圧下、乾燥することにより、結晶性α−ポリオレフィン樹脂を５００ｇ得た。
得られた共重合体のＤＳＣによる分析結果では、融点Ｔｍ＝２８℃、融解熱量ΔＨ＝７８Ｊ／ｇ、凝固点Ｔｃ’＝２０℃、凝固熱量７０Ｊ／ｇであった。得られた結晶性α−ポリオレフィン樹脂をＣＰＡＯ２８とした。
【００３８】
＜温調樹脂Ｉの製造例＞
結晶性α−ポリオレフィンとしてＣＰＡＯ３２を７０質量％、ポリプロピレンとして日本ポリプロピレン製ノバテック（登録商標）ＰＰのＳＡ０１Ａ（グレード名）３０質量％、有機過酸化物としてジクミルパーオキサイドであるアルケマ吉富製ルベロックス（登録商標）ＤＣＰ（グレード名）を結晶性α−ポリオレフィンとポリプロピレンとの合計１００部に対して１部をタンブラーで予備混合した後、東芝機械製二軸押出混練機ＴＥＭ−２６ＳＳにて２２０℃の設定温度でスクリュー回転を２５０ｒｐｍとして、樹脂供給速度を１０ｋｇ／時間にて溶融混練し、水槽へ吐出し索化してペレタイザーにてペレット化して温調樹脂Ｉを得た。
温調樹脂ＩをＤＳＣ分析したところ、融点３１．５℃、融解熱量３７Ｊ／ｇであった。
【００３９】
＜温調樹脂ＩＩの製造例＞
結晶性α−ポリオレフィンとしてＣＰＡＯ２８を８０質量％とし、ポリプロピレンを２０質量％とし、有機過酸化物としてｔ−ブチルパーオキシ−２−エチルヘキシルカーボネートである日本油脂製パーブチル（登録商標）Ｅを樹脂成分１００部に対し１．５部を用いる以外は、温調樹脂Ｉの製造例と同様にして温調樹脂ＩＩを得た。得られた温調樹脂ＩＩをＤＳＣ分析したところ、融点２８．３℃、融解熱量４２Ｊ／ｇであった。
【００４０】
＜温調樹脂Ｉ−Ａの製造例＞
温調樹脂Ｉの製造において、有機過酸化物を添加しない以外は、温調樹脂Ｉの製造例と同様に行ったところ、二軸押出混練機の吐出口から時々結晶性α−ポリオレフィンとしてＣＰＡＯ３２だけが噴出し、均一な温調樹脂組成物を得ることができなかった。
【００４１】
＜温調樹脂ＩＩ−Ｂの製造例＞
温調樹脂ＩＩの製造において、有機過酸化物の添加量を６部とする以外は、温調樹脂ＩＩの製造例と同様に行ったところ、二軸押出混練機の吐出口からの出てくる索を細化させた場合明らかな粒が認められ、ゲルが発生していた。
【００４２】
＜温調樹脂ＩＩ−Ｃの製造例＞
温調樹脂ＩＩの製造において、結晶性α−ポリオレフィンとしてＣＰＡＯ２８を２０質量％としポリプロピレンを８０質量％とし、有機過酸化物を用いない以外は温調樹脂ＩＩの製造例と同様に行い温調樹脂ＩＩ−Ｃを得た。得られた温調樹脂ＩＩ−ＣをＤＳＣ分析したところ、融点２８．０℃、融解熱量９Ｊ／ｇであった。
【００４３】
＜対照糸の製造例１＞
２５０℃に設定した主押出機を用い、宇部興産株式会社製ポリアミド６樹脂１０１１ＦＢを溶解し、ギアポンプにて２５０℃に設定した紡糸ヘッド内へ計量し単独糸用ノズルより押出し、速度１，０００ｍ／分に設定したワインダーで巻取り、未延伸糸（２３４ｄｔｅｘ／２４ｆ）を作製し、更に３倍延伸して７８ｄｔｅｘ／２４ｆのポリアミド６単独繊維を得て対照糸１とした。
【００４４】
＜対照糸の製造例２＞
２７５℃に設定した主押出機を用い、ＫＢセーレン株式会社製、繊維用セミダルＰＥＴ樹脂を溶解し、ギアポンプにて２８０℃に設定した紡糸ヘッド内へ計量し単独糸用ノズルより押出し、ＧＲ１速度１，０００ｍ／分、ＧＲ２速度３，０００ｍ／分に設定したワインダーで巻取り、スピンドロー法により８４ｄｔｅｘ／２４ｆのポリエステル単独繊維を得て対照糸２とした。
【００４５】
〔実施例１〕
芯成分の押出機として２４０℃に設定した主押出機を用い、鞘成分の押出機として２５０℃に設定した副押出機を用い、芯成分として温調樹脂Ｉ、鞘成分の繊維形成性樹脂として宇部興産株式会社製ポリアミド６樹脂１０１１ＦＢ（グレード名）とをそれぞれ溶解し、それぞれの樹脂が５０質量％となる様にギアポンプにて２５０℃に設定した紡糸ヘッド内へ計量し、芯鞘用ノズルより押出し、速度１，０００ｍ／分に設定したワインダーで巻取り、未延伸糸（２３４ｄｔｅｘ／２４ｆ）を作製し、さらに３倍延伸して７８ｄｔｅｘ／２４ｆ、芯鞘型複合繊維（島成分１つと海成分からなる海島型複合繊維）を得た。
得られた海島型複合繊維を試料糸とし、対照糸１を対照糸とし、温調性能を評価しその結果を表１に示す。
【００４６】
〔比較例１〕
芯成分の押出機として１８０℃に設定した主押出機を用い、鞘成分の押出機として２５０℃に設定した副押出機を用い、芯成分の結晶性α−ポリオレフィンとしてＣＰＡＯ３２、鞘成分の繊維形成性樹脂として宇部興産株式会社製ポリアミド６樹脂１０１１ＦＢ（グレード名）とをそれぞれ溶解し、それぞれの樹脂が５０質量％となるようにギアポンプにて２５０℃に設定した紡糸ヘッド内へ計量し、芯鞘用ノズルより押出し、速度１，０００ｍ／分に設定したワインダーで巻取った。結晶性α−ポリオレフィンの存在しない繊維や不均一な芯鞘比率の糸しか紡出されず、更に紡糸ノズルより時々ＣＰＡＯ３２が単体として吐出し糸切れし、温調性能評価用の編地作製ができる量の繊維を確保することができなかった。
【００４７】
〔比較例２〕
芯成分の押出機として２４０℃に設定した主押出機を用い、鞘成分の押出機として２５０℃に設定した副押出機を用い、芯成分として温調樹脂Ｉの製造に用いたポリプロピレンＳＡ０１Ａと、鞘成分の繊維形成性樹脂として宇部興産株式会社製ポリアミド６樹脂１０１１ＦＢ（グレード名）とをそれぞれ溶解し、それぞれの樹脂が５０質量％となるようにギヤポンプにて２５０℃に設定した紡糸ヘッド内へ計量し、芯鞘用ノズルより押出し、速度１，０００ｍ／分に設定したワインダーで巻取り、未延伸糸（２３４ｄｔｅｘ／２４ｆ）を作製し、さらに３倍延伸して７８ｄｔｅｘ／２４ｆ、芯鞘型の海島型複合繊維を得た。
得られた海島型複合繊維を試料糸とし、対象糸１を対象糸とし、温調性能を評価しその結果を表１に示す。
【００４８】
〔実施例２〕
島成分の押出機として２４０℃に設定した主押出機を用い、海成分の押出機として２５０℃に設定した副押出機を用い、島成分として温調樹脂ＩＩ、海成分の繊維形成性樹脂として宇部興産株式会社製ポリアミド６樹脂１０１１ＦＢ（グレード名）とをそれぞれ溶解し、島成分が４０質量％、海成分が６０質量％となる様にギアポンプにて２５０℃に設定した紡糸ヘッド内へ計量し１９海島用ノズルより押出し、速度１，０００ｍ／分に設定したワインダーで巻取り、未延伸糸（２３４ｄｔｅｘ／２４ｆ）を作製し、さらに３倍延伸して７８ｄｔｅｘ／２４ｆの海島型複合繊維を得た。
得られた海島型複合繊維を試料糸とし、対照糸１を対照糸とし、温調性能を評価しその結果を表１に示す。
【００４９】
〔比較例３〕
島成分の押出機として２４０℃に設定した主押出機を用い、島成分として、温調樹脂ＩＩの製造例で用いた結晶性α−ポリオレフィンのＣＰＡＯ２８とポリプロピレンＳＡ０１Ａを温調樹脂ＩＩの製造例での比率で混合したものを用いる以外は、実施例２と同様の方法で紡糸したが、糸切れが多発した。少量取れた未延伸糸を延伸し海島型複合繊維を得たが、島数が１９より少ない繊維となったり、島が融着して大きな島が生じている繊維となり、安定した海島型複合繊維を得ることができなかった。
【００５０】
〔比較例４〕
島成分の押出機として２４０℃に設定した主押出機を用い、海成分の押出機として２５０℃に設定した副押出機を用い、島成分として温調樹脂ＩＩ−Ｃ、海成分の繊維形成性樹脂として宇部興産株式会社製ポリアミド６樹脂１０１１ＦＢ（グレード名）とをそれぞれ溶解し、島成分が４０質量％、海成分が６０質量％となる様にギアポンプにて２５０℃に設定した紡糸ヘッド内へ計量し１９海島用ノズルより押出し、速度１，０００ｍ／分に設定したワインダーで巻取り、未延伸糸（２３４ｄｔｅｘ／２４ｆ）を作製し、さらに３倍延伸して７８ｄｔｅｘ／２４ｆの海島型複合繊維を得た。
得られた海島型複合繊維を試料糸とし、対照糸１を対照糸とし、温調性能を評価しその結果を表１に示す。
【００５１】
〔比較例５〕
島成分比率を８０質量％、海成分比率を２０質量％とする以外は、比較例４と同様にして海島型複合繊維を得た。
得られた海島型複合繊維を試料糸とし、対照糸１を対照糸とし、温調性能を評価しその結果を表１に示す。
【００５２】
実施例１、２と比較例４、５から得られた試料糸および対照糸１について、上記染色性評価により黒色染色を行った。温調性能を有していない対照糸１を用いた染色後の編地ではＬ＊値が１０と黒く染まる。有機過酸化物を用いなかった比較例４（芯比率４０質量％）では、Ｌ＊値１４と比較的黒くなるが、温調性能が低く、比較例５（芯比率８０質量％）では、Ｌ＊値２２と薄くしか染まらなかった。これに対し有機過酸化物を用いた実施例１はＬ＊値１３、実施例２は、Ｌ＊値１３と黒く染まると同時に高い温調性能を示した。
【００５３】
〔実施例３〕
芯成分の押出機として２４０℃に設定した主押出機を用い、鞘成分の押出機として２７０℃に設定した副押出機を用い、芯成分として温調樹脂ＩＩ、鞘成分としてＫＢセーレン株式会社製、繊維用セミダルＰＥＴ樹脂とをそれぞれ溶解し、芯成分が７０質量％、鞘成分が３０質量％となる様にギアポンプにて２７０℃に設定した紡糸ヘッド内へ計量し芯鞘用ノズルより押出し、ＧＲ１速度１，０００ｍ／分、ＧＲ２速度３，０００ｍ／分に設定したワインダーで巻取り、スピンドロー法により８４ｄｔｅｘ／２４ｆの温調性能を有する海島型複合繊維を得た。
得られた海島型複合繊維を試料糸とし、対照糸２を対照糸とし、温調性能を評価しその結果を表１に示す。
【００５４】
（実施例４）
島成分の押出機として２４０℃に設定した主押出機を用い、海成分の押出機として２６５℃に設定した副押出機を用い、島成分として温調樹脂ＩＩ、海成分としてＫＢセーレン株式会社製のスルホイソフタル酸が共重合されている繊維用カチオン易染ＰＥＴ樹脂とをそれぞれ溶解し、芯成分が４０質量％、鞘成分６０質量％となる様にギアポンプにて２６５℃に設定した紡糸ヘッド内へ計量し、１９海島用ノズルより押出し、ＧＲ１速度１，０００ｍ／分、ＧＲ２速度３，０００ｍ／分に設定したワインダーで巻取り、スピンドロー法により８４ｄｔｅｘ／２４ｆの海島型複合繊維を得た。
得られた海島型複合繊維を試料糸とし、対照糸２を対照糸とし、温調性能を評価しその結果を表１に示す。
【００５５】
【表１】
2019014989.tif 000002
【００５６】
本発明の実施例から得られた海島型複合繊維は、紡糸性は良好で、優れた温度調節機能を有したものであり、かつ染色性も高かった。比較例から得られた海島型複合繊維は、紡糸性、温調性能、染色性のいずれか１つ以上が不良であった。
【００５７】
以上のように、本発明の海島型複合繊維は、紡糸性および温調性能は良好で、繊維中に結晶性α−ポリオレフィンを高濃度に含有させることができる。このため、温調性能を有する結晶性α−ポリオレフィンを含有する繊維において、結晶性α−ポリオレフィンを高濃度に含有させることにより、より優れた温調性能を有する繊維としたり、ポリオレフィンに対し結晶性α−ポリオレフィンを高濃度に分散させ、繊維中に染色性に乏しいポリオレフィンの含有量を少量とすることにより濃染性を繊維に付与することも可能となる。
【００５８】
本発明の海島型複合繊維は、優れた温調性能を有しているので外気温度の変化に対し、衣服等にした場合、温度変化がゆっくりとなり、快適性をもたらす効果が非常に高い。従って、インナーウェア、アウターウェアなどの日常的な衣料品として、また冬の寒い時期に暖房の効いた暖かい部屋や布団の中から寒い廊下やトイレなど場所に行った場合に生じるヒートショックの緩和等にも幅広く利用することが可能である。
【産業上の利用可能性】
【００５９】
本発明の海島型複合繊維は、種々の繊維構造体とすることができ、インナーやスポーツウェア等の衣料用のみならず、傘地やテント地のアウトドア用品等の産業資材に好適に用いることができる。
【符号の説明】
【００６０】
１  繊維形成性樹脂
２  温調樹脂
【図１】
2019014989.tif 000003
【図２】
2019014989.tif 000004